(57)【要約】【課題】モリブデン酸化物ナノ粒子を内包し、ヨークシェル型触媒として好適に利用可能な中空シリカ粒子及びその製造方法を提供すること。【解決手段】塩基性溶液中でカルボキシル基を有するポリマーとモリブデン源とを混合する混合工程と、塩基性溶液に還元剤を添加して、モリブデン源からモリブデン酸化物ナノ粒子を形成させる還元工程と、塩基性溶液にシリカ源を添加して、ポリマー及びモリブデン酸化物ナノ粒子を内包するシリカシェルを形成させるシェル形成工程と、シリカシェル内からポリマーを除去して、モリブデン酸化物ナノ粒子を内包する中空シリカ粒子を得る除去工程と、を備える、中空シリカ粒子の製造方法。【選択図】図１
2018052787.tif 000002
【特許請求の範囲】
【請求項１】
塩基性溶液中でカルボキシル基を有するポリマーとモリブデン源とを混合する混合工程と、
前記塩基性溶液に還元剤を添加して、前記モリブデン源からモリブデン酸化物ナノ粒子を形成させる還元工程と、
前記塩基性溶液にシリカ源を添加して、前記ポリマー及び前記モリブデン酸化物ナノ粒子を内包するシリカシェルを形成させるシェル形成工程と、
前記シリカシェル内から前記ポリマーを除去して、前記モリブデン酸化物ナノ粒子を内包する中空シリカ粒子を得る除去工程と、
を備える、中空シリカ粒子の製造方法。
【請求項２】
前記モリブデン源がヘキサアンモニウムヘプタモリブデートを含む、請求項１に記載の製造方法。
【請求項３】
前記ポリマーがポリアクリル酸を含む、請求項１又は２に記載の製造方法。
【請求項４】
前記シリカ源がテトラアルコキシシランを含む、請求項１〜３のいずれか一項に記載の製造方法。
【請求項５】
前記シリカ源がアルキルトリアルコキシシランを更に含む、請求項４に記載の製造方法。
【請求項６】
前記塩基性溶液のｐＨが９〜１２である、請求項１〜５のいずれか一項に記載の製造方法。
【請求項７】
シリカシェルと、
前記シリカシェルに内包されたモリブデン酸化物ナノ粒子と、
を備える、中空シリカ粒子。
【請求項８】
前記シリカシェルが多孔質である、請求項７に記載の中空シリカ粒子。
【請求項９】
前記シリカシェルの平均細孔径が２〜７ｎｍである、請求項８に記載の中空シリカ粒子。
【請求項１０】
表面積が２０〜３００ｍ２／ｇである、請求項７〜９のいずれか一項に記載の中空シリカ粒子。
【請求項１１】
平均粒子径が５０〜１０００ｎｍである、請求項７〜１０のいずれか一項に記載の中空シリカ粒子。
【請求項１２】
請求項７〜１１のいずれか一項に記載の中空シリカ粒子を含む、触媒。
【請求項１３】
オレフィンを原料とするエポキシ化反応の触媒である、請求項１２に記載の触媒。
【発明の詳細な説明】
【技術分野】
【０００１】
本発明は、モリブデン酸化物ナノ粒子を内包する中空シリカ粒子及びその製造方法に関する。また本発明は、上記中空シリカ粒子を含む触媒に関する。
【背景技術】
【０００２】
一般に不均一系触媒は、担体上に活性金属（又は金属酸化物）が担持されて種々の反応に使用される。一方、金属をコアとし、シリカアルミナ等の耐火性金属酸化物をシェルとするヨークシェル型（中空コアシェル型）触媒は、活性金属の凝集による劣化を抑制でき、且つ、二種類の反応を同時に行うことができる利点がある。このため、ヨークシェル型触媒の研究がこれまでに精力的に進められてきた。
【０００３】
例えば、非特許文献１には、パラジウムをコアとし、シリカアルミナをシェルとしたヨークシェル型触媒を用いて、カップリングと水素化とを同時に行い、高収率でベンズイミダゾール誘導体を合成した結果が示されている。また、非特許文献２には、金又は白金をコアとし、酸化チタンをシェルとするヨークシェル型物質が、水−メタノール溶液から水素を発生させる光触媒として有用であることが開示されている。
【０００４】
また、コアを金属酸化物としたヨークシェル型触媒としては、例えば特許文献１に、酸化チタンをコアとし、シリカをシェルとした光触媒が開示されている。
【先行技術文献】
【特許文献】
【０００５】
【特許文献１】国際公開第２００７／０６３６１５号
【非特許文献】
【０００６】
【非特許文献１】Acta Chem. Sinica, 71, 334-338 (2013)
【非特許文献２】Chemical Engineering Journal, 257, 112-121 (2014)
【発明の概要】
【発明が解決しようとする課題】
【０００７】
本発明は、モリブデン酸化物ナノ粒子を内包し、ヨークシェル型触媒として好適に利用可能な中空シリカ粒子を提供することを目的とする。また、本発明は、モリブデン酸化物ナノ粒子を内包した中空シリカ粒子を、容易に製造することができる製造方法を提供することを目的とする。さらに、本発明は、モリブデン酸化物ナノ粒子を内包した中空シリカ粒子を含み、エポキシ化反応等の各種反応の触媒として好適に利用可能な触媒を提供することを目的とする。
【課題を解決するための手段】
【０００８】
本発明の一側面は、モリブデン酸化物ナノ粒子を内包する中空シリカ粒子の製造方法に関する。この製造方法は、塩基性溶液中でカルボキシル基を有するポリマーとモリブデン源とを混合する混合工程と、塩基性溶液に還元剤を添加して、モリブデン源からモリブデン酸化物ナノ粒子を形成させる還元工程と、塩基性溶液にシリカ源を添加して、ポリマー及びモリブデン酸化物ナノ粒子を内包するシリカシェルを形成させるシェル形成工程と、シリカシェル内からポリマーを除去して、モリブデン酸化物ナノ粒子を内包する中空シリカ粒子を得る除去工程と、を備える。
【０００９】
このような製造方法によれば、モリブデン酸化物ナノ粒子を内包する中空シリカ粒子を容易に形成することができる。この中空シリカ粒子は、モリブデン酸化物がナノ粒子としてシリカシェル中に内包されているため、触媒として用いた際に活性種が系外に漏出することが避けられ、安定な触媒性能を維持できる。また、この中空シリカ粒子は、活性種の凝集による触媒劣化が十分に抑制されるため、触媒として繰り返し使用することができる。
【００１０】
一態様において、上記モリブデン源はヘキサアンモニウムヘプタモリブデートを含んでいてよい。
【００１１】
一態様において、上記ポリマーはポリアクリル酸を含んでいてよい。
【００１２】
一態様において、上記シリカ源はテトラアルコキシシランを含んでいてよい。アルキルトリアルコキシシランを更に含んでいてもよい。
【００１３】
一態様において、上記塩基性溶液のｐＨは９〜１２であってよい。
【００１４】
本発明の他の一側面は、シリカシェルと、シリカシェルに内包されたモリブデン酸化物ナノ粒子と、を備える、中空シリカ粒子に関する。
【００１５】
一態様において、上記シリカシェルは多孔質であってよく、その平均細孔径は２〜７ｎｍであってよい。
【００１６】
一態様において、上記中空シリカ粒子の表面積は２０〜３００ｍ２／ｇであってよい。
【００１７】
一態様において、上記中空シリカ粒子の平均粒子径は５０〜１０００ｎｍであってよい。
【００１８】
本発明の更に他の一側面は、上記中空シリカ粒子を含む、触媒に関する。
【００１９】
一態様において、上記触媒は、オレフィンを原料とするエポキシ化反応の触媒であってよい。
【発明の効果】
【００２０】
本発明によれば、モリブデン酸化物ナノ粒子を内包し、ヨークシェル型触媒として好適に利用可能な中空シリカ粒子が提供される。また、本発明によれば、モリブデン酸化物ナノ粒子を内包した中空シリカ粒子を、容易に製造することができる製造方法が提供される。また、本発明によれば、モリブデン酸化物ナノ粒子を内包した中空シリカ粒子を含み、エポキシ化反応等の各種反応の触媒として好適に利用可能な触媒が提供される。
【図面の簡単な説明】
【００２１】
【図１】実施例１で調製した触媒ａ−１のＳＥＭ観察像を示す図である。
【図２】実施例１で調製した触媒ａ−２のＴＥＭ観察像を示す図である。
【図３】比較例２で調製した触媒ｂ−２のＴＥＭ観察像を示す図である。
【発明を実施するための形態】
【００２２】
以下、本発明の好適な実施形態について説明する。
【００２３】
＜製造方法＞
本実施形態に係る製造方法は、塩基性溶液中でカルボキシル基を有するポリマーとモリブデン源とを混合する混合工程と、塩基性溶液に還元剤を添加して、モリブデン源からモリブデン酸化物ナノ粒子を形成させる還元工程と、塩基性溶液にシリカ源を添加して、ポリマー及びモリブデン酸化物ナノ粒子を内包するシリカシェルを形成させるシェル形成工程と、シリカシェル内からポリマーを除去して、モリブデン酸化物ナノ粒子を内包する中空シリカ粒子を得る除去工程と、を備える。
【００２４】
この製造方法によれば、モリブデン酸化物ナノ粒子を内包する中空シリカ粒子（以下、「中空シリカ粒子」）を容易に形成することができる。この製造方法で得られる中空シリカ粒子は、エポキシ化反応等の各種反応の触媒として好適に利用できる。また、この中空シリカ粒子は、モリブデン酸化物がナノ粒子としてシリカシェル中に内包されているため、触媒として用いた際に、活性種が系外に漏出することが避けられ、安定な触媒性能を維持できる。また、この中空シリカ粒子は、活性種の凝集による触媒劣化が十分に抑制されるため、触媒として繰り返し使用することができる。
【００２５】
以下、本実施形態に係る製造方法の各工程について詳述する。
【００２６】
（混合工程）
混合工程では、塩基性溶液中でカルボキシル基を有するポリマーとモリブデン源とを混合する。混合後の塩基性溶液では、ポリマーがコロイド凝集体を形成していてよい。
【００２７】
塩基性溶液の溶媒は特に限定されないが、モリブデン源が溶解可能な溶媒であり、且つ、ポリマーがコロイド凝集体を形成し得る溶媒であることが望ましい。このような溶媒は、例えば、水−アルコール混合溶媒であってよい。水−アルコール混合溶媒の具体例としては、水−エタノール混合溶媒が挙げられる。
【００２８】
塩基性溶液のｐＨは、例えば９〜１２であってよく、好ましくは１０〜１１である。ｐＨを上記範囲とすることで、後述のシリカシェルの形成を効率良く進行させることができる。塩基性溶液のｐＨは、例えばアンモニアで調整されていてよい。
【００２９】
本実施形態では、ポリマーが有するカルボキシル基がモリブデン源と相互作用することで、コロイド凝集体中にモリブデン源が内包されると考えられる。モリブデン源との相互作用が顕著に得られる観点から、ポリマーは、分子鎖内に複数のカルボキシル基を有するポリマーであることが好ましい。このようなポリマーとしては、ポリアクリル酸を好適に用いることができる。
【００３０】
ポリマーとしてポリアクリル酸を用いる場合、ポリアクリル酸の重量平均分子量は５００以上であることが好ましく、１０００以上であることがより好ましい。これにより、ポリアクリル酸がコロイド凝集体を形成しやすくなる傾向がある。また、ポリアクリル酸の重量平均分子量は、１００００以下であることが好ましく、６０００以下であることがより好ましい。これにより、後述の工程でシリカシェルが形成しやすくなる傾向がある。なお、ポリアクリル酸の重量平均分子量は、ゲルパーミエーションクロマトグラフィー（ＧＰＣ）でポリアクリ酸を標準物質として測定される値を示す。
【００３１】
モリブデン源は、塩基性溶液に可溶であり、且つ、還元によりモリブデン酸化物（ＭｏＯＸ）を形成可能なモリブデン化合物であればよい。モリブデン源としては、例えば、パラモリブデン酸、リンモリブデン酸、１２ケイモリブデン酸、これらのアンモニウム塩、ハロゲン化物（例えば、塩化物、臭化物等）、鉱酸塩（例えば、硝酸塩、硫酸塩、リン酸塩等）、カルボン酸塩（例えば、炭酸塩、蓚酸塩等）などが挙げられる。また、モリブデン源としては、モリブデンカーバイトを用いてもよい。モリブデン源は、上記モリブデン化合物の水和物として混合工程に供されてもよい。
【００３２】
モリブデン源としては、水溶性に優れること、後述の工程でモリブデン酸化物ナノ粒子を形成しやすいこと等の理由で、ヘキサアンモニウムヘプタモリブデート（Ｍｏ７Ｏ２４（ＮＨ４）６）を特に好適に用いることができる。ヘキサアンモニウムヘプタモリブデートは、例えば水和物（Ｍｏ７Ｏ２４（ＮＨ４）６・４Ｈ２Ｏ）として混合工程に供されてよく、水溶液として混合工程に供されてもよい。
【００３３】
混合工程に供されるモリブデン源の量は、ポリマー１００質量部に対して５質量部以上であることが好ましく、１０質量部以上であることがより好ましい。ポリマーに対するモリブデン源の量を多くすることで、中空シリカ粒子に内包されるモリブデン酸化物ナノ粒子の量が増加する傾向がある。また、モリブデン源の量は、ポリマー１００質量部に対して１００質量部以下であることが好ましく、５０質量部以下であることがより好ましい。ポリマーに対するモリブデン源の量を少なくすることで、モリブデン酸化物ナノ粒子を効率良くシリカシェルに内包させることができる。
【００３４】
混合工程では、例えば、ポリマーを溶解させた第一の溶液と、モリブデン源を溶解させた第二の溶液とを混合して実施してよい。具体的には、例えば、ポリマーをアンモニア水に溶解させたポリマー溶液に、モリブデン源の水溶液とアルコールとを加えて混合することにより、混合工程を実施してよい。また、モリブデン源を含むアンモニア水溶液にポリマーを添加し、次いでエタノールを添加することにより、混合工程を実施してもよい。
【００３５】
（還元工程）
還元工程では、混合工程後の塩基性溶液に還元剤を添加する。本実施形態では、還元剤の添加によりモリブデン源が還元され、モリブデン酸化物ナノ粒子が形成される。
【００３６】
還元剤は、塩基性溶液中でモリブデン源を還元できる還元剤であればよい。還元剤としては、例えば、水素化ホウ素ナトリウム（ＮａＢＨ４）、水素化ホウ素カリウム（ＫＢＨ４）、水素化アルミニウムリチウム（ＬｉＡｌＨ４）、ヒドラジン（Ｎ２Ｈ４）、アンモニアボラン（Ｈ３ＮＢＨ３）、ギ酸ナトリウム（ＨＣＯＯＮａ）等が利用できる。
【００３７】
還元剤の添加量は、モリブデン源に含まれるモリブデン原子に対して、１００〜４００モル％であることが好ましい。還元剤の添加量をモリブデン原子に対して１００モル％以上とすることで、モリブデンが十分に還元され、効率よくモリブデン酸化物ナノ粒子を形成できる。また、還元剤の添加量をモリブデン原子に対して４００モル％以下とすることで、モリブデン酸化物がナノサイズ以上の凝集体を形成することを抑制し、効率よくモリブデン酸化物ナノ粒子を形成できる。
【００３８】
還元工程後の塩基性溶液中では、ポリマーのコロイド凝集体中にモリブデン酸化物ナノ粒子が内包された、ポリマー−モリブデン酸化物ナノ粒子凝集体が形成されると考えられる。
【００３９】
（シェル形成工程）
シェル形成工程では、還元工程後の塩基性溶液にシリカ源を添加して、ポリマー及びモリブデン酸化物ナノ粒子を内包するシリカシェルを形成させる。本実施形態において、還元工程後の塩基性溶液中には、ポリマー−モリブデン酸化物ナノ粒子凝集体が形成されており、この凝集体の外周面上でシリカ源が加水分解・重縮合して、シリカシェルが形成される。
【００４０】
シリカ源は、テトラアルコキシシランが好適に用いられる。テトラアルコキシシランとしては、例えば、テトラエトキシシラン（ＴＥＯＳ）、テトラメトキシシラン（ＴＭＯＳ）、テトライソプロポキシシラン（ＴＰＯＳ）、テトラブトキシシラン（ＴＢＯＳ）等が挙げられる。これらのうち、入手容易性の観点からは、テトラエトキシシラン（ＴＥＯＳ）、テトラメトキシシラン（ＴＭＯＳ）を用いるのが好ましい。
【００４１】
シリカ源としては、テトラアルコキシシランとともに他のシリカ源を更に用いてもよい。他のシリカ源としては、有機シランカップリング剤として利用される公知のシリカ源が挙げられる。他のシリカ源としては、メチルトリメトキシシラン（ＭＴＭＳ）、メチルトリエトキシシラン（ＭＴＥＳ）、エチルトリメトキシシラン（ＥＴＭＳ）、フェニルトリエトキシシラン（ＰｈＴＥＳ）、トリエトキシクロロシラン（ＴＥＣＳ）、トリエトキシフルオロシラン（ＴＥＦＳ）、オクチルトリエトキシシラン（Ｃ８ＴＥＳ）、ドデシルトリメトキシシラン（Ｃ１２ＴＭＳ）等のトリアルコキシシラン、ジメチルジエトキシシラン（ＤＭＤＥＳ）、ジフェニルジメトキシシラン（ＤＰｈＤＭＳ）等のジアルコキシシラン、ヘキサメチルジシロキサン（ＨＭＤＳＯ）、テトラメチルジシロキサン（ＴＭＤＳＯ）、テトラメチルシクロテトラシロキサン（ＴＭＣＴＳ）、１，２−ビス（トリエトキシシリル）エタン（ＢＴＥＥ）、１，４−ビス（トリエトキシシリル）ベンゼン（ＢＴＥＢ）などが例示できる。
【００４２】
本実施形態では、シリカ源として、テトラアルコキシシランとともにアルキルトリアルコキシシランを用いることが好ましい。これによりシリカシェルを多孔質とすることができる。また、本実施形態では、アルキルトリアルコキシシランのアルキル基の炭素原子数を変更することで、シリカシェルの細孔径を調整することができる。
【００４３】
アルキルトリアルコキシシランが有するアルキル基の炭素原子数は、所望の細孔径に応じて適宜変更してよく、例えば１〜３０であってよく、８〜１８であることが好ましい。
【００４４】
アルキルトリアルコキシシランの使用量は特に限定されない。アルキルトリアルコキシシランの使用量を変更することで、シリカシェルの気孔率を調整することができる。テトラアルコキシシランに対するアルキルトリアルコキシシランのモル比は、例えば、４０モル％以下であってよく、２０モル％以下であることが好ましい。過剰量のアルキルトリアルコキシシランを添加するとシリカ塊が形成されやすくなるが、上記モル比であればこのシリカ塊の形成が十分抑制され、所望の中空シリカ粒子を効率良く得ることができる。また、テトラアルコキシシランに対するアルキルトリアルコキシシランのモル比は、例えば、０モル％であってよく、１モル％以上であってもよく、５モル％以上であることが好ましい。
【００４５】
シリカ源の添加量は、混合工程で配合したポリマーの総量を１００質量部として、５００質量部以上であることが好ましく、１０００質量部以上であることがより好ましい。シリカ源の添加量を５００質量部以上とすることで、ポリマー−モリブデン酸化物ナノ粒子凝集体の外周面を十分にシリカシェルで被覆できる。また、シリカ源の添加量は、混合工程で配合したポリマーの総量を１００質量部として、２５００質量部以下であることが好ましく、２０００質量部以下であることがより好ましい。シリカ源の添加量が多すぎると、シリカシェルが厚くなり、触媒としての効果が発揮されにくくなる傾向がある。シリカ源の添加量を２０００質量部以下とすることで、エポキシ化反応等の触媒として一層好適な中空シリカ粒子が得られる。
【００４６】
シェル形成工程は、例えば、シリカ源を希釈せずに塩基性溶液に滴下することで実施してよい。また、シェル形成工程は、例えば、シリカ源を溶解させた溶液（シリカ源溶液）を準備し、塩基性溶液にシリカ源溶液を滴下することで実施してもよい。
【００４７】
シリカ源溶液の溶媒は、親水性溶媒であればよく、特に限定されない。シリカ源溶液の溶媒としては、例えば、メタノール、エタノール等のアルコール類、アセトン、アセトニトリルなどが好適に用いられる。シリカ源溶液の濃度は特に限定されず、例えば１〜９９．９質量％であってよく、好ましくは１０〜９９．９質量％である。
【００４８】
シリカ源（又はシリカ源溶液）の滴下時間は、例えば５〜６０分であってよい。滴下時間を５分以上とすることでポリマー−モリブデン酸化物ナノ粒子凝集体がシリカシェルで被覆されやすくなる傾向がある。また、滴下時間を６０分以内とすることで、シリカ凝集体の形成を抑え、シリカ凝集体による触媒反応の阻害を避けることができる。
【００４９】
本実施形態では、シェル形成工程により、ポリマー−モリブデン酸化物ナノ粒子凝集体と、この凝集体を被覆するシリカシェルとを備える、有機無機複合粒子が形成される。
【００５０】
（除去工程）
除去工程では、シリカシェル内からポリマーを除去する。シェル形成工程で形成された有機無機複合粒子からコア中のポリマーを除去することで、モリブデン酸化物ナノ粒子を内包する中空シリカ粒子が得られる。
【００５１】
ポリマーの除去は、塩基性溶液から有機無機複合粒子を分離し、焼成することで行うことができる。
【００５２】
塩基性溶液から有機無機複合粒子を分離する方法は特に限定されず、例えば、ろ過、遠心分離等の分離手段であってよい。分離された有機無機複合粒子は、通常、乾燥後に焼成される。
【００５３】
有機無機複合粒子を焼成する際の焼成温度は、ポリマーを除去できる温度であればよい。焼成温度は、３００℃以上であることが好ましく、４００℃以上であることがより好ましい。これによりポリマーが十分に除去され、シリカシェル内を容易に中空にすることができる。また、焼成温度は、７００℃以下であることが好ましく、６００℃以下であることがより好ましい。これにより、モリブデン酸化物ナノ粒子の熱分解や凝集が避けられ、触媒活性のより高い中空シリカ粒子を得ることができる。
【００５４】
有機無機複合粒子の焼成は、酸素を含む雰囲気下で行ってよい。焼成は、例えば空気中で行ってよく、酸素をＨｅ、Ｎｅ、Ａｒ、Ｋｒ等の不活性ガスで希釈した雰囲気中で行ってもよい。
【００５５】
本実施形態では、上記の方法により、モリブデン酸化物ナノ粒子を内包する中空シリカ粒子が得られる。この中空シリカ粒子は、エポキシ化反応等の触媒として好適に利用できる。また、この中空シリカ粒子は、減圧雰囲気下又は乾燥空気中で保存することで、触媒性能を維持したまま長期間保管できる。
【００５６】
本実施形態に係る製造方法により製造される中空シリカ粒子について、以下に詳述する。
【００５７】
＜中空シリカ粒子＞
本実施形態に係る中空シリカ粒子は、シリカシェルと、シリカシェルに内包されたモリブデン酸化物ナノ粒子と、を備えている。
【００５８】
この中空シリカ粒子は、エポキシ化反応等の各種反応の触媒として好適に利用できる。中空シリカ粒子を触媒として用いた場合、活性種であるモリブデン酸化物がシリカシェルに内包されているため、活性種の系外への漏出が抑制され、安定な触媒性能を長期間維持できる。また、複数の中空シリカ粒子のそれぞれにモリブデン酸化物ナノ粒子が内包されているため、ナノ粒子の過度な凝集による触媒劣化が十分に抑制される。このため、本実施形態に係る中空シリカ粒子は繰り返し触媒として使用することもできる。
【００５９】
シリカシェルは多孔質であってよい。シリカシェルの平均細孔径は特に限定されず、中空シリカ粒子を適用する反応の反応基質又は生成物のサイズ等に応じて適宜変更してよい。また、シリカシェルの平均細孔径を調整することで、反応の選択性の向上を図ることもできる。例えば、中空シリカ粒子をオレフィンのエポキシ化反応に適用する場合、シリカシェルの平均細孔径は、２〜７ｎｍであることが好ましい。
【００６０】
本実施形態に係る中空シリカ粒子では、シリカシェル中に複数のモリブデン酸化物ナノ粒子が内包されていてよい。中空シリカ粒子におけるモリブデン原子の含有量は特に限定されず、所望の触媒性能に応じて適宜変更してよい。
【００６１】
中空シリカ粒子におけるモリブデン含有量は、例えば、ＭｏＯ３換算で１〜３０質量％であってよく、５〜２０質量％であることが好ましい。これにより、中空シリカ粒子がエポキシ化反応の触媒として、特に好適な触媒活性を有するものとなる。中空シリカ粒子におけるＭｏＯ３換算のモリブデン含有量は、誘導結合プラズマ発光分光分析（ＩＣＰ）により測定できる。
【００６２】
中空シリカ粒子の表面積は特に限定されず、好ましくは２０〜３００ｍ２／ｇである。このような表面積を有することで触媒反応使用時に反応基質を効率的に吸着し、触媒反応を促進するという効果が奏される。なお、本明細書中、中空シリカ粒子の表面積は、窒素吸着等温線からＢＥＴ（Ｂｒｕｎａｕｅｒ−Ｅｍｍｅｔｔ−Ｔｅｌｌｅｒ）法により算出した値を示す。
【００６３】
中空シリカ粒子の平均粒子径は特に限定されず、例えば５０〜１０００ｎｍであってよく、好ましくは１００〜３００ｎｍである。このような平均粒子径を有することで、一つの中空シリカ粒子内に含まれるモリブデン酸化物ナノ粒子の数が限定されるため、モリブデン酸化物ナノ粒子の凝集が抑制され、触媒活性が一層向上する傾向がある。なお、本明細書中、中空シリカ粒子の平均粒子径は、ＳＥＭにより観察された中空シリカ粒子のうち無作為に選んだ１００粒子の平均粒子径を示す。
【００６４】
＜触媒＞
本実施形態に係る触媒は、上記中空シリカ粒子を含む。この触媒は、モリブデン酸化物が触媒能を有する各種反応に好適に用いることができる。
【００６５】
本実施形態に係る触媒では、モリブデン酸化物がナノ粒子としてシリカシェルに内包されているため、活性種の系外への漏出が抑制され、安定な触媒性能を長期間維持できる。また、複数の中空シリカ粒子のそれぞれにモリブデン酸化物ナノ粒子が内包されているため、ナノ粒子の過度な凝集による触媒劣化が十分に抑制される。このため、本実施形態に係る触媒は、各種反応に繰り返し使用することができる。
【００６６】
本実施形態に係る触媒は、中空シリカ粒子をそのまま用いたものであってよく、中空シリカ粒子と他の触媒成分とを組み合わせたものであってもよい。また、本実施形態に係る触媒は、中空シリカ粒子を反応器に充填したものであってよく、中空シリカ粒子同士をバインダー等で結合したものであってもよい。
【００６７】
本実施形態に係る触媒を適用可能な反応としては、例えば、オレフィンを原料とするエポキシ化反応、ケトン化合物又はアルデヒド化合物のアセタール化反応、カルボン酸化合物とアルコールとのエステル化反応等が挙げられる。
【００６８】
以上、本発明の好適な実施形態について説明したが、本発明は上記実施形態に限定されるものではない。
【００６９】
例えば、本発明の一側面は、上記中空シリカ粒子を含む触媒を用いてオレフィンを酸化し、エポキシ化合物を得る工程を備える、エポキシ化合物の製造方法であってよい。この製造方法では、上記中空シリカ粒子を含む触媒を用いることで、安定な触媒性能が長期間維持され、効率良くエポキシ化合物を製造できる。
【００７０】
また、本発明の他の一側面は、上記中空シリカ粒子を含む触媒を充填した反応器を備える、反応装置に関するものであってよい。このような反応装置では、反応器からの触媒活性種の漏出が抑制されるため、触媒交換の頻度を低減でき、効率良く反応を実施することができる。
【００７１】
以上、本発明の好適な実施形態について説明したが、本発明は上記実施形態に限定されるものではない。
【実施例】
【００７２】
以下、実施例により本発明をより具体的に説明するが、本発明は実施例に限定されるものではない。
【００７３】
［実施例１：触媒ａ−１の調製］
ポリアクリル酸水溶液（ＰＡＡ；分子量５，０００、５０質量％、Ａｃｒｏｓ  Ｏｒｇａｎｉｃｓ社製）０．２４ｇ及び２８％アンモニア水４．５ｍＬを、２００ｍＬナスフラスコに入れ、ポリアクリル酸が完全に溶けるまで室温で撹拌した。ここに調製した２０ｍｇ／ｍＬヘキサアンモニウムヘプタモリブデート水溶液（Ｍｏ７Ｏ２４（ＮＨ４）６・４Ｈ２Ｏ、和光純薬）２ｍＬ、エタノール９０ｍＬを順次加え、室温で１０分間撹拌した。その後、２０ｍｇ／ｍＬに調製した水素化ホウ素ナトリウム（ＮａＢＨ４、ナカライテスク）水溶液０．９ｍＬを投入し、室温で３０分間撹拌した。
【００７４】
次いで、オルトケイ酸テトラエチル（ＴＥＯＳ；９５％、ナカライテスク）１．６ｍＬ、ドデシルトリメトキシシラン（Ｃ１２ＴＭＳ；９３％、東京化成工業）０．２ｍＬを混合させた溶液を１０分間かけて滴下し、室温で６時間撹拌した。生成した沈殿物を遠心分離により溶液から分離後、エタノール５０ｍＬ、蒸留水５０ｍＬで洗浄し、７０℃で一晩乾燥させた。乾燥後、メノウ乳鉢で粉砕した後、電気炉を用いて大気中５００℃で６時間焼成を行い、白色粉末（触媒ａ−１）を得た。
【００７５】
［実施例２：触媒ａ−２の調製］
シリカ源（ＴＥＯＳとＣ１２ＴＭＳの混合溶液）の滴下時間を１時間に変更したこと以外は、実施例１と同様の手順で調製し、触媒ａ−２を得た。
【００７６】
［実施例３：触媒ａ−３の調製］
シリカ源であるＴＥＯＳとＣ１２ＴＭＳの混合比を１．２ｍＬ：０．６ｍＬ（体積比）に変更したこと以外は、実施例１と同様の手順で調製し、触媒ａ−３を得た。
【００７７】
［実施例４：触媒ａ−４の調製］
シリカ源をＴＥＯＳ１．８ｍＬのみに変更したこと以外は、実施例１と同様の手順で調製し、触媒ａ−４を得た。
【００７８】
［比較例１：触媒ｂ−１の調製］
ヘキサアンモニウムヘプタモリブデートの代わりに、ＭｏＯ３粉末（９９．９％以上、平均粒子径１３−８０ｎｍ、ＵＳリサーチナノマテリアルズ社製）を使用したこと以外は、実施例１と同様の手順で調製し、触媒ｂ−１を得た。
【００７９】
［比較例２：触媒ｂ−２の調製］
ポリアクリル酸の代わりに、ポリエチレンイミン（ＰＥＩ；分子量１，８００、１００重量％、Ａｌｆａ  Ａｅｓａｒ社）０．１２ｇを使用したこと以外は、実施例１と同様の手順で調製し、触媒ｂ−２を得た。
【００８０】
［比較例３：触媒ｂ−３の調製］
ポリアクリル酸の代わりに、ポリビニルピロリドン（ＰＶＰ；分子量４０，０００、１００重量％、ナカライテスク社）０．１２ｇを使用したこと以外は、実施例１と同様の手順で調製し、触媒ｂ−３を得た。
【００８１】
＜ＳＥＭ観察＞
実施例１〜４及び比較例１〜３で調製した各触媒について、走査型電子顕微鏡（ＳＥＭ）観察を行い、一次粒子の形状を観察した。図１は、実施例１で調製した触媒ａ−１の観察像を示す図である。図１に示すとおり、触媒ａ−１の観察像からは、単分散した球状シリカ粒子が観察された。同様に、触媒ａ−２〜ａ−４の観察像からも、単分散した球状シリカ粒子が観察された。一方、比較例１〜３の触媒ｂ−１〜ｂ−３の観察像では、球状シリカ粒子は観察できず、球状のシリカシェルが形成できていなかった。
【００８２】
また、ＳＥＭ観察の結果から、実施例１〜４の触媒ａ−１〜ａ−４の平均粒子径を求めた。結果は表１に示すとおりとなった。
【００８３】
＜表面積の測定＞
実施例１〜４及び比較例１〜３で調製した各触媒について、窒素吸着等温線からＢＥＴ（Ｂｒｕｎａｕｅｒ−Ｅｍｍｅｔｔ−Ｔｅｌｌｅｒ）法により表面積を算出した。結果を表１に示す。なお、具体的な測定条件は以下のとおりとした。
試料は測定前に真空（１×１０−４Ｐａ以下）下、３００℃にて３時間処理を行い、物理吸着した水分子を取り除いた。窒素吸脱着測定にはマイクロトラック・ベル株式会社製ＢＥＬＳＯＲＰ−ｍａｘＩＩを用い、液体窒素温度（−１９６℃）にて測定を行った。
【００８４】
＜ＴＥＭ観察＞
実施例１〜４及び比較例１〜３で調製した各触媒について、透過型電子顕微鏡（ＴＥＭ）観察を行った。図２は、実施例１で調製した触媒ａ−１の観察像を示す図である。図１に示すとおり、触媒ａ−１の観察像からは、中空構造を有する球状シリカ粒子が確認され、また、シリカ粒子内にモリブデン酸化物ナノ粒子が内包されていることが確認された。同様に、触媒ａ−２〜ａ−４の観察像からも、中空構造を有する球状シリカ粒子、及び、シリカ粒子に内包されたモリブデン酸化物ナノ粒子が確認された。
【００８５】
一方、比較例１〜３の触媒ｂ−１〜ｂ−３では、中空構造を有する球状シリカ粒子が確認できなかった。図３は、比較例２の触媒ｂ−２の観察像を示す図である。図３に示すとおり、触媒ｂ−２では、中空構造を有する球状シリカ粒子が確認されず、また、モリブデン酸化物ナノ粒子がシリカ塊から遊離して存在していることが確認された。
【００８６】
【表１】
2018052787.tif 000003
【００８７】
［比較例４：触媒ｂ−４の調製］
ヘキサアンモニウムヘプタモリブデート（Ｍｏ７Ｏ２４（ＮＨ４）６・４Ｈ２Ｏ、和光純薬）０．１３９ｇが溶解した蒸留水５０ｍＬを含む２００ｍＬナスフラスコに、ヒュームドシリカ（和光純薬）１．０ｇを加え、室温で２時間撹拌した。撹拌後、エバポレーターにより水を蒸発、乾燥させ、１００℃で一晩乾燥させた。乾燥後、得られた粉末をメノウ乳鉢で粉砕した後、大気中５００℃で６時間焼成を行い、アモルファスシリカに酸化モリブデンが担持された触媒ｂ−４を得た。
【００８８】
＜エポキシ化反応＞
実施例１〜４及び比較例１〜４で調製した各触媒を用いて、以下の手順でエポキシ化反応を実施した。
容量５０ｍＬのパイレックス（登録商標）製反応器に触媒７５ｍｇ、１，２−ジクロロエタン５ｍＬ、シクロオクテン１１６ｍｇ、ｔ−ブチルハイドロパーオキサイド（ＴＢＨＰ；５．５ｍｏｌ／Ｌ  ｉｎ  ｄｅｃａｎｅ、Ａｌｄｒｉｃｈ）１７６ｍｇを入れた後、オイルバスを用いて温度を８０℃に保持し、撹拌させながら８時間反応を行った。反応中、随時サンプリングし、生成物をガスクロマトグラフィーを用いて定量した。シクロオクテンの転化率、及び、反応によって得られたシクロオクテンオキシド（エポキシ化合物）の選択率を表２に示す。
【００８９】
【表２】
2018052787.tif 000004
【００９０】
＜エポキシ化反応の繰り返し試験＞
上述のエポキシ化反応終了後、遠心分離により触媒を回収した。この回収した触媒を用いて、再度、オレフィンのエポキシ化反応を行った。この繰り返し反応を５回まで実施し、各反応におけるシクロオクテンの転化率及びエポキシド化合物の選択率を求めた。結果を表３に示す。なお、表３中、シクロオクテンの転化率は、１回目の反応における転化率を１００とした相対値で示した。
【００９１】
【表３】
2018052787.tif 000005
【００９２】
以上の結果より、実施例１〜４の触媒ａ−１〜ａ−４がオレフィンのエポキシ化反応に高い反応性及び選択性を示し、それを長期間維持できることが確認された。
【図１】
2018052787.tif 000006
【図２】
2018052787.tif 000007
【図３】
2018052787.tif 000008